Procédé de fabrication (S) d’une surface optique (4) d’une pièce optique (1) comprenant les étapes suivantes : obtenir (S1) une pièce optique (1) comprenant un substrat (3) et un revêtement (2), le revêtement (2) étant appliqué sur une face du substrat (3) et étant configuré pour former une surface optique (4) de la pièce optique (1), le substrat (3) étant réalisé dans un premier alliage d’aluminium et le revêtement (2) étant réalisé dans un deuxième alliage d’aluminium ayant une porosité inférieure à une porosité du premier alliage d’aluminium ; déterminer (S3) un défaut de forme de référence et une rugosité de surface de référence de la surface optique (4), et un défaut de forme initial et une rugosité de surface initiale du revêtement (2) ; déterminer (S4), à partir de la rugosité de surface initiale, des paramètres de polissage permettant d’obtenir la rugosité de surface de référence ; en fonction des paramètres de polissages, usiner (S5) le revêtement (2) de sorte à lui conférer un défaut de forme modifié ; et polir (S6) le revêtement (2) ainsi usiné par lissage conformément aux paramètres de polissage déterminés de sorte à modifier la rugosité de surface et le défaut de forme du revêtement (2), jusqu’à obtenir la rugosité de surface de référence et le défaut de forme de référence. Procédé de fabrication (S) selon la revendication 1, dans lequel l’étape d’usinage (S5) est réalisée par usinage ionique ou par finition magnétorhéologique. Procédé de fabrication (S) selon l’une des revendications 1 et 2, dans lequel l’étape de polissage (S6) est réalisée à l’aide d’un pad de polissage et d’un agent de polissage aqueux diamanté. Procédé de fabrication (S) selon l’une des revendications 1 à 3, comprenant en outre une étape de stabilisation thermique de la pièce optique (1) (S2, S7). Procédé de fabrication (S) selon la revendication 4, dans lequel l’étape (S2, S7) de stabilisation thermique est réalisée préalablement à l’étape (S3) de détermination du défaut de forme initial et de la rugosité de surface initiale et/ou suite à l’étape de polissage (S6). Procédé de fabrication (S) selon l’une des revendications 1 à 5, comprenant en outre une étape (S8) de nettoyage par application sans contact de vapeur d’eau sur la surface optique (4). Procédé de fabrication (S) selon la revendication 6, comprenant en outre une étape (S9) d’asséchage de la pièce optique (1) sous vide suite à l’étape de nettoyage. Procédé de fabrication (S) selon l’une des revendications 1 à 7, dans lequel l’étape (S1) d’obtention de la pièce optique (1) comprend une étape préalable (S0) d’usinage du substrat (3) de sorte à obtenir un défaut de forme initial inférieur à une épaisseur initiale du revêtement (2) et une rugosité initiale au plus égale à 15 nm RMS, par exemple 10 nm RMS. Procédé de fabrication (S) selon l’une des revendications 1 à 8, comprenant en outre : une étape de détermination de la rugosité de surface modifiée et du défaut de forme modifiés suite à l’étape de polissage (S6) ; et lorsque la rugosité de surface modifiée et/ou le défaut de forme modifié sont différents de la rugosité de surface de référence et/ou du défaut de forme de référence : la détermination de nouveaux paramètres de polissage afin d’obtenir la rugosité de surface de référence ; en fonction des nouveaux paramètres de polissages, l’usinage (S5) du revêtement (2) de sorte à lui conférer un défaut de forme modifié ; et le polissage (S6) du revêtement (2) ainsi usiné par lissage conformément aux nouveaux paramètres de polissage déterminés de sorte à modifier la rugosité de surface et le défaut de forme modifié du revêtement (2), jusqu’à obtenir la rugosité de surface de référence et le défaut de forme de référence. Pièce optique (1) comprenant un substrat (3) et une surface optique (4) appliquée sur une face du substrat (3), le substrat (3) étant réalisé dans un premier alliage d’aluminium et la surface optique (4) étant réalisé dans un deuxième alliage d’aluminium ayant une porosité inférieure à une porosité du premier alliage d’aluminium et étant obtenue conformément à un procédé de fabrication (S) selon l’une des revendications 1 à 9. Pièce optique (1) selon la revendication 10, dans lequel une rugosité de surface de la surface optique (4) est inférieure ou égale à 2 nm RMS et un défaut de forme de la surface optique (4) est inférieur ou égal à 15 nm RMS.